(57)【要約】【課題】室温付近で液晶相を示し、溶媒溶解性に優れる重合性組成物であって、かかる重合性組成物を硬化して得られる重合膜に対し、重合膜を薄膜化しても、均一な膜状態を維持し、耐熱性や配向制御及び光学特性に優れる重合性組成物を提供すること。【解決手段】一般式（１）で表される単官能（メタ）アクリレート化合物及び一般式（３）で表される二官能（メタ）アクリレート化合物を含有する重合性組成物。【選択図】なし【特許請求の範囲】
【請求項１】
下記一般式（１）で表される単官能（メタ）アクリレート化合物及び下記一般式（３）で表される二官能（メタ）アクリレート化合物を含有する重合性組成物。
【化１】
2008088291.tif 000062
（式（１）中、Ｒ1は水素原子又はメチル基を表し、Ｌ1は、単結合、−（ＣＨ2）q−（Ｏ）r−又は−（ＣＨ2）s−Ｏ−ＣＯ−Ｏ−を表し、Ｌ2及びＬ3は、各々独立して、単結合、−ＣＯＯ−、−ＯＣＯ−、−ＣＨ2ＣＨ2−又は−Ｃ≡Ｃ−を表すが、少なくともＬ2及びＬ3の何れか一つは、−ＯＣＯ−又は−ＣＯＯ−であり、ｐ及びｒは各々独立に０又は１を表し、ｑ及びｓは各々独立に１〜８の整数を表し、環Ａ1、Ａ2及びＡ3は、各々独立に、ベンゼン環、シクロヘキサン環又はナフタレン環を表し、これらの環は、分岐を有してもよい炭素原子数１〜８のアルキル基、分岐を有してもよい炭素原子数１〜８のアルコキシ基又はハロゲン原子で置換されていてもよい。但し、環Ａ3は、下記一般式（２）で表されるものから選択される。）
【化２】
2008088291.tif 000063
（式（２）中、Ｒは水素原子、分岐を有してもよい炭素原子数１〜８のアルキル基、分岐を有してもよい炭素原子数１〜８のアルコキシ基又はハロゲン原子を表す。）
【化３】
2008088291.tif 000064
（式（３）中、Ｒ1及びＲ2は、各々独立に水素原子又はメチル基を表し、環Ａ4、Ａ5及びＡ6は、各々独立に、ベンゼン環、シクロヘキサン環又はナフタレン環を表し、これらの環は、分岐を有してもよい炭素原子数１〜８のアルキル基、分岐を有してもよい炭素原子数１〜８のアルコキシ基又はハロゲン原子で置換されていてもよく、環Ａ4、Ａ5及びＡ6の少なくとも一つは置換基を有し、これらの環中の−ＣＨ＝は−Ｎ＝で置換されていてもよく、これらの環中の−ＣＨ2−は−Ｓ−又は−Ｏ−で置換されていてもよい。Ｌ4、Ｌ5及びＬ6は、各々独立に、単結合、−ＣＯＯ−、−ＯＣＯ−、−（ＣＨ2）t−、−ＣＨ＝ＣＨ−、−（ＣＨ2）uＯ−、−ＣＨ＝ＣＨＣＨ2Ｏ−、−Ｃ≡Ｃ−、−（ＣＨ2）2−ＣＯＯ−、−ＣＯＯ−（ＣＨ2）2−、−ＣＦ2−ＣＦ2−又は−ＣＦ＝ＣＦ−を表す。ｔ及びｕは各々独立に１〜８の整数を表す。）
【請求項２】
上記一般式（１）において、環Ａ1、Ａ2及びＡ3のうちの少なくとも一つがナフタレン環である請求項１記載の重合性組成物。
【請求項３】
上記一般式（１）において、ｐが０、Ｌ1が−(ＣＨ2)r−Ｏ−、Ｌ2が−ＣＯＯ−、環Ａ1及び環Ａ3がナフタレン環である請求項１又は２記載の重合性組成物。
【請求項４】
上記一般式（１）において、ｐが０、Ｌ1が−(ＣＨ2)r−Ｏ−、Ｌ2が−ＣＯＯ−、環Ａ1がベンゼン環、環Ａ3がナフタレン環である請求項１又は２記載の重合性組成物。
【請求項５】
上記一般式（３）において、環Ａ4、Ａ5及びＡ6のうちの少なくとも一つがナフタレン環である請求項１〜４の何れかに記載の重合性組成物。
【請求項６】
上記一般式（１）で表される単官能（メタ）アクリレート化合物に対する上記一般式（３）で表される二官能（メタ）アクリレート化合物の質量比が１０／９０〜４０／６０の範囲内である請求項１〜５の何れかに記載の重合性組成物。
【請求項７】
さらに、光学活性化合物を含有し、コレステリック液晶相を発現する請求項１〜６の何れかに記載の重合性組成物。
【請求項８】
さらに、ラジカル重合開始剤及び界面活性剤を含有する請求項１〜７の何れかに記載の重合性組成物。
【請求項９】
３０℃以下で液晶相を示す請求項１〜８の何れかに記載の重合性組成物。
【請求項１０】
請求項１〜９の何れかに記載の重合性組成物が液晶相を示す状態で、光重合させることにより作製された重合膜。
【請求項１１】
請求項１０記載の重合膜を使用してなるディスプレイ用光学フィルム。
【発明の詳細な説明】
【技術分野】
【０００１】
本発明は、直鎖上に並んだ複数の環構造を有する単官能の（メタ）アクリル基を有する化合物及び二官能の（メタ）アクリル基を有する化合物を含有する重合性組成物に関する。かかる重合性組成物を重合してなる重合膜は、光学異方体として有用なものである。
【背景技術】
【０００２】
液晶物質はＴＮ型やＳＴＮ型に代表されるディスプレイ表示等の液晶分子の可逆的運動を利用した表示媒体への応用以外にも、その配向性と屈折率、誘電率、磁化率、弾性率、熱膨張率等の物理的性質の異方性を利用して、位相差板、偏光板、光偏光プリズム、輝度向上フィルム、ローパス・フィルター、各種光フィルター等の光学異方体への応用が検討されている。
【０００３】
上記光学異方体の製造は、例えば、重合性官能基を有する液晶性化合物又はこの液晶性化合物を含有する重合性組成物を液晶状態で均一に配向させた後、液晶状態を保持したまま紫外線等のエネルギー線を照射することにより光重合させて、均一な配向状態を半永久的に固定化して重合膜を得る方法が採られている。
【０００４】
この重合膜に用いられる重合性組成物において、液晶相発現温度が高い場合、エネルギー線による光重合だけでなく意図しない熱重合も誘起されて液晶分子の均一な配向状態が失われるため、所望する配向の固定が困難である。従って、硬化時の温度管理を容易にするために、室温付近で液晶相を示す重合性組成物が求められる。
【０００５】
また、重合膜は重合性組成物を基板に塗布して重合することによって得られるが、非重合性化合物が含まれると得られる重合膜の強度が不足したり、膜内に応力歪みが残存したりする欠点がある。また非重合性化合物を溶媒などで取り除くと、膜の均質性が保てずムラが生じたりする問題がある。従って、膜厚が均一な重合膜を得るためには重合性組成物を溶剤に溶かしたものを塗工する方法が好ましく用いられ、液晶性化合物又はそれを含む重合性組成物の溶媒溶解性が良好であることが必要とされる。
【０００６】
また、光学異方体のコントラスト比に関わるリターデーションＲは、Ｒ＝Δｎ・ｄ（式中、Δｎは光学（屈折率）異方性、ｄは膜厚）によって表される。Ｒは用途に応じて特定の値に設定する必要があるので、Δｎを大きくすればｄを小さくすることができる。この光学異方体の薄膜化は、重合時の液晶の配向制御が容易となり、製造時の歩溜まりが改善されて製造効率が向上する等の効果を得ることが可能である。
【０００７】
光学異方体に用いられる重合性液晶化合物としては、重合性官能基が(メタ)アクリル基である化合物は重合反応性が高く、高い透明性を有する重合物が得られるので、光学異方体としての利用が盛んに検討されている。
【０００８】
単官能(メタ)アクリル基を有する化合物としては、例えば、特許文献１〜特許文献４に開示されている。また、単官能（メタ）アクリレート化合物と二官能（メタ）アクリレート化合物を併用してなる重合性組成物としては、例えば、特許文献５〜特許文献７に開示されている。しかしながら、これらの文献に開示されている重合性組成物では、何れも膜厚を薄くした場合の製膜の制御が困難である問題があった。
【０００９】
一般に、重合膜の膜厚が厚い場合、重合性組成物中の液晶分子の配向制御が困難で重合膜の透過率が低下したり、着色が現れたりする等の問題がある。一方、膜厚の薄い重合膜を作製しようとすると、薄膜化により膜の全範囲にわたって良好な配向制御が得られるものの膜厚制御が困難で表面が不均一になったり、結晶化しやすくなったりする問題があった。また、製膜の際配向制御した液晶状態の安定性が乏しく、紫外線照射等の硬化前に配向が乱れる場合があり、従来既知の重合性組成物では満足できる重合膜は得られなかった。
【００１０】
尚、特許文献１及び特許文献２には、本発明を構成する単官能（メタ）アクリレート化合物を請求範囲に含む重合性組成物が開示されているが、特許文献１又は特許文献２に明示されている化合物は、液晶性骨格において、（メタ）アクリル基とは対極の位置にある液晶性骨格の末端がシアノ基又はアルキル基である化合物であり、末端が水素原子である本願発明化合物とは異なる。また、特許文献１の発明は、単官能（メタ）アクリレート化合物とオキセタニル基を有する化合物とを併用して重合することにより、コレステリック液晶として選択反射波長に優れた効果が得られることを示めしたものであり、特許文献２は、着色の低減する液晶組成物を提案した発明であって、特許文献１及び特許文献２のいずれにも、本願発明のように薄膜化した場合でも製膜の制御が優れるという効果については、何ら記載がなく示唆すらされていない。
【００１１】
【特許文献１】特開２００６−１０４３０７号公報
【特許文献２】特許第３７３４０４１号公報
【特許文献３】特開２００２−３０８８３２号公報
【特許文献４】特開２００５−１５４７３号公報
【特許文献５】特開２００３−５５６６１号公報
【特許文献６】特開２００２−３０８８３１号公報
【特許文献７】特開２００５−２０６５７９号公報
【発明の開示】
【発明が解決しようとする課題】
【００１２】
従って、本発明の目的は室温付近で液晶相を示し、溶媒溶解性に優れる重合性組成物であって、かかる重合性組成物を硬化して得られる重合膜に対して、重合膜を薄膜化しても、均一な膜状態を維持し、耐熱性や配向制御及び光学特性に優れる重合性組成物を提供することにある。
【課題を解決するための手段】
【００１３】
本発明者等は、上記課題を解決するため、鋭意検討を行った結果、特定の化学構造を有する化合物を含有する重合性組成物により、上記目的を達成できることを見い出し、本発明を完成するに至った。
即ち、下記一般式（１）で表される単官能（メタ）アクリレート化合物及び下記一般式（３）で表される二官能（メタ）アクリレート化合物を含有する重合性組成物を提供することにより、上記目的を達成したものである。
【００１４】
【化１】
2008088291.tif 000002
（式（１）中、Ｒ1は水素原子又はメチル基を表し、Ｌ1は、単結合、−（ＣＨ2）q−（Ｏ）r−又は−（ＣＨ2）s−Ｏ−ＣＯ−Ｏ−を表し、Ｌ2及びＬ3は、各々独立して、単結合、−ＣＯＯ−、−ＯＣＯ−、−ＣＨ2ＣＨ2−又は−Ｃ≡Ｃ−を表すが、少なくともＬ2及びＬ3の何れか一つは、−ＯＣＯ−又は−ＣＯＯ−であり、ｐ及びｒは各々独立に０又は１を表し、ｑ及びｓは各々独立に１〜８の整数を表し、環Ａ1、Ａ2及びＡ3は、各々独立に、ベンゼン環、シクロヘキサン環又はナフタレン環を表し、これらの環は、分岐を有してもよい炭素原子数１〜８のアルキル基、分岐を有してもよい炭素原子数１〜８のアルコキシ基又はハロゲン原子で置換されていてもよい。但し、環Ａ3は、下記一般式（２）で表されるものから選択される。）
【００１５】
【化２】
2008088291.tif 000003
（式（２）中、Ｒは水素原子、分岐を有してもよい炭素原子数１〜８のアルキル基、分岐を有してもよい炭素原子数１〜８のアルコキシ基又はハロゲン原子を表す。）
【００１６】
【化３】
2008088291.tif 000004
（式（３）中、Ｒ1及びＲ2は、各々独立に水素原子又はメチル基を表し、環Ａ4、Ａ5及びＡ6は、各々独立に、ベンゼン環、シクロヘキサン環又はナフタレン環を表し、これらの環は、分岐を有してもよい炭素原子数１〜８のアルキル基、分岐を有してもよい炭素原子数１〜８のアルコキシ基又はハロゲン原子で置換されていてもよく、環Ａ4、Ａ5及びＡ6の少なくとも一つは置換基を有し、これらの環中の−ＣＨ＝は−Ｎ＝で置換されていてもよく、これらの環中の−ＣＨ2−は−Ｓ−又は−Ｏ−で置換されていてもよい。Ｌ4、Ｌ5及びＬ6は、各々独立に、単結合、−ＣＯＯ−、−ＯＣＯ−、−（ＣＨ2）t−、−ＣＨ＝ＣＨ−、−（ＣＨ2）uＯ−、−ＣＨ＝ＣＨＣＨ2Ｏ−、−Ｃ≡Ｃ−、−（ＣＨ2）2−ＣＯＯ−、−ＣＯＯ−（ＣＨ2）2−、−ＣＦ2−ＣＦ2−又は−ＣＦ＝ＣＦ−を表す。ｔ及びｕは各々独立に１〜８の整数を表す。）
【００１７】
また、本発明は、上記一般式（１）において、環Ａ1、Ａ2及びＡ3のうちの少なくとも一つがナフタレン環である重合性組成物を提供するものである。
【００１８】
また、本発明は、上記一般（１）において、ｐが０、Ｌ1が−（ＣＨ2）l−Ｏ−、Ｌ2が−ＣＯＯ−、環Ａ1及び環Ａ3がナフタレン環である重合性組成物を提供するものである。
【００１９】
また、本発明の重合性組成物は、上記一般式（１）中において、ｐが０、Ｌ1が−（ＣＨ2）l−Ｏ−、Ｌ2が−ＣＯＯ−、環Ａ1がベンゼン環、環Ａ3がナフタレン環である重合性組成物を提供するものである。
【００２０】
また、本発明は、上記一般式（３）において、環Ａ4、Ａ5及びＡ6のうちの少なくとも一つがナフタレン環である重合性組成物を提供するものである。
【００２１】
また、本発明は、さらに光学活性化合物を含有し、コレステリック相を発現する重合性組成物を提供するものである。
【００２２】
また、本発明は、さらにラジカル重合開始剤及び界面活性剤を含有する重合性組成物を提供するものである。
【００２３】
また、本発明は、３０℃以下で液晶相を示す重合性組成物を提供するものである。
【００２４】
また、本発明は、上記重合性組成物が液晶相を示す状態で、光重合させることにより作製された重合膜を提供するものである。
【００２５】
また、本発明は、上記重合膜を使用してなるディスプレイ用光学フィルムを提供するものである。
【発明の効果】
【００２６】
本発明の重合性組成物は、室温付近において液晶状態で重合可能であり、溶媒溶解性に優れた重合性組成物である。該重合性組成物を光重合させることにより作製される本発明の重合膜は、均一な膜状態を維持し、耐熱性、耐溶剤性及び光学特性に優れた液晶物質として有用である。
【発明を実施するための最良の形態】
【００２７】
以下、本発明の重合性組成物及び該組成物を光重合させることにより作製される本発明の重合膜について、その好ましい実施形態に基づき詳細に説明する。
【００２８】
上記一般式（１）中の環Ａ1、Ａ2、Ａ3、及び上記一般式（３）中の環Ａ4、Ａ5及びＡ6を置換する分岐を有してもよい炭素原子数１〜８のアルキル基としては、例えば、メチル、クロロメチル、トリフルオロメチル、シアノメチル、エチル、ジクロロエチル、プロピル、イソプロピル、ブチル、第二ブチル、第三ブチル、イソブチル、アミル、イソアミル、第三アミル、ヘキシル、２−ヘキシル、３−ヘキシル、シクロヘキシル、１−メチルシクロヘキシル、ヘプチル、２−ヘプチル、３−ヘプチル、イソヘプチル、第三ヘプチル、ｎ−オクチル、イソオクチル、第三オクチル又は２−エチルヘキシル等が挙げられ、
上記環Ａ1、Ａ2、Ａ3、Ａ4、Ａ5及びＡ6を置換する分岐を有してもよい炭素原子数１〜８のアルコキシ基としては、例えば、メチルオキシ、クロロメチルオキシ、トリフルオロメチルオキシ、シアノメチルオキシ、エチルオキシ、ジクロロエチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ又は２−エチルヘキシルオキシ等が挙げられる。
【００２９】
上記一般式（１）で表される単官能（メタ）アクリレート化合物の具体例としては、下記化合物Ｎｏ．１−１〜Ｎｏ．１−１５が挙げられる。ただし、本発明は以下の化合物により制限を受けるものではない。
【００３０】
【化４】
2008088291.tif 000005
【００３１】
【化５】
2008088291.tif 000006
【００３２】
【化６】
2008088291.tif 000007
【００３３】
【化７】
2008088291.tif 000008
【００３４】
【化８】
2008088291.tif 000009
【００３５】
【化９】
2008088291.tif 000010
【００３６】
【化１０】
2008088291.tif 000011
【００３７】
【化１１】
2008088291.tif 000012
【００３８】
【化１２】
2008088291.tif 000013
【００３９】
【化１３】
2008088291.tif 000014
【００４０】
【化１４】
2008088291.tif 000015
【００４１】
【化１５】
2008088291.tif 000016
【００４２】
【化１６】
2008088291.tif 000017
【００４３】
【化１７】
2008088291.tif 000018
【００４４】
【化１８】
2008088291.tif 000019
【００４５】
これら単官能（メタ）アクリレート化合物の中でも、上記一般式（１）における環Ａ1、Ａ2及びＡ3のうちの少なくとも一つがナフタレン環である化合物は、結晶性が低く、溶媒溶解性及び相溶性に優れるため好ましい。
さらに、上記一般式（１）におけるｐが０、Ｌ1が−(ＣＨ2)r−Ｏ−、Ｌ2が−ＣＯＯ−、環Ａ1及び環Ａ3がナフタレン環である化合物、及び、上記一般式（１）におけるｐが０、Ｌ1が−(ＣＨ2)r−Ｏ−、Ｌ2が−ＣＯＯ−、環Ａ1がベンゼン環、環Ａ3がナフタレン環である化合物がより好ましい。
【００４６】
上記一般式（３）で表される二官能（メタ）アクリレート化合物の具体例としては、下記化合物Ｎｏ．２−１〜Ｎｏ．２−１８が挙げられる。ただし、本発明は以下の化合物により制限を受けるものではない。
【００４７】
【化１９】
2008088291.tif 000020
【００４８】
【化２０】
2008088291.tif 000021
【００４９】
【化２１】
2008088291.tif 000022
【００５０】
【化２２】
2008088291.tif 000023
【００５１】
【化２３】
2008088291.tif 000024
【００５２】
【化２４】
2008088291.tif 000025
【００５３】
【化２５】
2008088291.tif 000026
【００５４】
【化２６】
2008088291.tif 000027
【００５５】
【化２７】
2008088291.tif 000028
【００５６】
【化２８】
2008088291.tif 000029
【００５７】
【化２９】
2008088291.tif 000030
【００５８】
【化３０】
2008088291.tif 000031
【００５９】
【化３１】
2008088291.tif 000032
【００６０】
【化３２】
2008088291.tif 000033
【００６１】
【化３３】
2008088291.tif 000034
【００６２】
【化３４】
2008088291.tif 000035
【００６３】
【化３５】
2008088291.tif 000036
【００６４】
【化３６】
2008088291.tif 000037
【００６５】
これら二官能（メタ）アクリレート化合物の中でも上記一般式（３）における環Ａ4、Ａ5及びＡ6のうちの少なくとも一つがナフタレン環である化合物は、結晶性が低く、溶媒溶解性及び相溶性に優れ、さらに光学（屈折率）異方性（Δｎ）が大きいため好ましい。
【００６６】
上記一般式（１）で表される単官能（メタ）アクリレート化合物に対する上記一般式（３）で表される二官能（メタ）アクリレート化合物の好ましい質量比は、５／９５〜５０／５０であり、特に好ましくは１０／９０〜４０／６０である。上記一般式（１）で表される単官能（メタ）アクリレート化合物の比率が５より小さいと、重合性組成物の配向制御が困難となる場合があり、上記一般式（３）で表される二官能（メタ）アクリレート化合物の比率が５０より小さいと、重合して得られる重合膜の耐熱性や耐溶剤性が不足する場合がある。また、上記単官能（メタ）アクリレート化合物及び上記二官能（メタ）アクリレート化合物の含有量の和は、本発明の重合性組成物（但し、溶剤を除く）１００質量部中、少なくとも５０質量部以上であることが好ましく、７０質量部以上が特に好ましい。
【００６７】
また、本発明の重合性組成物は、少なくとも室温付近、具体的には３０℃以下で液晶相を示すことが好ましく、特に２５℃以下で液晶相を示すことがより好ましい。
【００６８】
また、本発明の重合性組成物には、必要に応じて用いられる他の単量体（エチレン性不飽和結合を有する化合物）をラジカル重合開始剤と共に溶剤に溶解して溶液にすることができる。
【００６９】
上記他の単量体としては、例えば、メチル（メタ）アクリレート、エチル（メタ）アクリレート、プロピル（メタ）アクリレート、ブチル（メタ）アクリレート、第二ブチル（メタ）アクリレート、第三ブチル（メタ）アクリレート、ヘキシル（メタ）アクリレート、２−エチルヘキシル（メタ）アクリレート、テトラヒドロフルフリル（メタ）アクリレート、グリシジル（メタ）アクリレート、アリル（メタ）アクリレート、アリルオキシル（メタ）アクリレート、シクロヘキシル（メタ）アクリレート、ベンジル（メタ）アクリレート、１−フェニルエチル（メタ）アクリレート、２−フェニルエチル（メタ）アクリレート、フルフリル（メタ）アクリレート、ジフェニルメチル（メタ）アクリレート、ナフチル（メタ）アクリレート、ペンタクロルフェニル（メタ）アクリレート、２−クロルエチル（メタ）アクリレート、メチル−α−クロル（メタ）アクリレート、フェニル−α−ブロモ（メタ）アクリレート、トリフルオロエチル（メタ）アクリレート、テトラフルオロプロピル（メタ）アクリレート、ポリエチレングリコールジ（メタ）アクリレート、１,４−ブタンジオールジ（メタ）アクリレート、１,６−ヘキサンジオールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の（メタ）アクリル酸エステル、ジアセトンアクリルアミド、スチレン、ビニルトルエン、ジビニルベンゼン等が挙げられる。
ただし、本発明の重合性組成物を用いて作製される重合膜の耐熱性及び光学特性を付与するために、他の単量体の含有量は、上記単官能（メタ）アクリレート化合物及び上記二官能（メタ）アクリレート化合物の合計１００質量部に対して、５０質量部以下が好ましく、特に３０質量部以下がより好ましい。
【００７０】
上記ラジカル重合開始剤としては、例えば、過酸化ベンゾイル、２，２'−アゾビスイソブチロニトリル、ベンゾインエーテル類、ベンゾフェノン類、アセトフェノン類、ベンジルケタール類、ジアリールヨードニウム塩、トリアリールスルホニウム塩、ジフェニルヨードニウムテトラフルオロボレート、ジフェニルヨードニウムヘキサフルオロホスホネート、ジフェニルヨードニウムヘキサフルオロアルセネート、ジフェニルヨードニウムテトラ（ペンタフルオロフェニル）ボレート、４−メトキシフェニルフェニルヨードニウムテトラフルオロボレート、４−メトキシフェニルフェニルヨードニウムヘキサフルオロホスホネート、４−メトキシフェニルフェニルヨードニウムヘキサフルオロアルセネート、ビス（４−ｔｅｒｔ−ブチルフェニル）ヨードニウムジフェニルヨードニウムテトラフルオロボレート、ビス（４−ｔｅｒｔ−ブチルフェニル）ヨードニウムジフェニルヨードニウムヘキサフルオロアルセネート、ビス（４−ｔｅｒｔ−ブチルフェニル）ヨードニウムジフェニルヨードニウムトリフルオロメタンスルホネート、トリフェニルスルホニウムヘキサフルオロホスホネート、トリフェニルスルホニウムヘキサフルオロアルセネート、トリフェニルスルホニウムテトラ（ペンタフルオロフェニル）ボレート、４−メトキシフェニルジフェニルスルホニウムテトラフルオロボレート、４−メトキシフェニルジフェニルスルホニウムヘキサフルオロホスホネート、４−メトキシフェニルジフェニルスルホニウムヘキサフルオロアルセネート、４−メトキシフェニルジフェニルスルホニウムトリフルオロメタンスルホナート、４−メトキシフェニルジフェニルスルホニウムトリフェニルスルホニウムテトラ（ペンタフルオロフェニル）ボレート、４−フェニルチオフェニルジフェニルスルホニウムテトラフルオロボレート、４−フェニルチオフェニルジフェニルスルホニウムヘキサフルオロホスホネート、４−フェニルチオフェニルジフェニルスルホニウムヘキサフルオロアルセネート、ｐ−メトキシフェニル−２，４−ビス（トリクロロメチル）−ｓ−トリアジン、２−（ｐ−ブトキシスチリル）−ｓ−トリアジン、２−（ｐ−ブトキシスチリル）−５−トリクロロメチル−１，３，４−オキサジアゾール、９−フェニルアクリジン、９，１０−ジメチルベンズフェナジン、ベンゾフェノン／ミヒラーズケトン、ヘキサアリールビイミダゾール／メルカプトベンズイミダゾール、ベンジルジメチルケタール、チオキサントン／アミン、トリアリールスルホニウムヘキサフルオロホスフェート、ビス（２，４，６−トリメチルベンゾイル）−フェニルホスフィンオキシド等が挙げられる。
【００７１】
また、上記ラジカル重合開始剤と増感剤の組合せも好ましく使用することができる。かかる増感剤としては、例えば、チオキサントン、フェノチアジン、クロロチオキサントン、キサントン、アントラセン、ジフェニルアントラセン、ルプレン等が挙げられる。上記ラジカル重合開始剤及び／又は上記増感剤を添加する場合は、本発明の重合性組成物１００質量部に対して、１０質量部以下であることが好ましく、５質量部以下がさらに好ましく、０．５〜３質量部の範囲内がより好ましい。
【００７２】
上記溶剤としては、例えば、ベンゼン、トルエン、キシレン、メシチレン、ｎ−ブチルベンゼン、ジエチルベンゼン、テトラリン、メトキシベンゼン、１，２−ジメトキシベンゼン、エチレングリコールジメチルエーテル、ジエチレングリコールジメチルエーテル、アセトン、メチルエチルケトン、メチルイソブチルケトン、シクロペンタノン、シクロヘキサノン、酢酸エチル、乳酸メチル、乳酸エチル、エチレングリコールモノメチルエーテルアセテート、プロピレングリコールモノメチルエーテルアセテート、プロピレングリコールモノエチルエーテルアセテート、γ−ブチロラクトン、２−ピロリドン、Ｎ−メチル−２−ピロリドン、ジメチルホルムアミド、クロロホルム、ジクロロメタン、四塩化炭素、ジクロロエタン、トリクロロエチレン、テトラクロロエチレン、クロロベンゼン、ｔ−ブチルアルコール、ジアセトンアルコール、グリセリン、モノアセチレン、エチレングリコール、トリエチレングリコール、ヘキシレングリコール、エチレングリコールモノメチルエーテル、エチルセルソルブ、ブチルセルソルブなどである。溶剤は単一化合物であってもよいし、または混合物であってもよい。これらの溶剤の中でも、沸点が６０〜２５０℃のものが好ましく、６０〜１８０℃のものが特に好ましい。６０℃より低いと塗布工程で溶媒が揮発して膜の厚さにムラが生じやすく、２５０℃より高いと脱溶媒工程で減圧しても溶媒が残留したり、高温での処理による熱重合を誘起したりして配向性が低下する場合がある。
【００７３】
また、本発明の重合性組成物に、さらに光学活性化合物を含有させることによって、液晶骨格のらせん構造を内部に有する高分子を得ることができ、コレステリック液晶相を固定化することができる。かかる光学活性化合物を含有させる場合、本発明の重合性組成物（但し、溶剤を除く）１００質量部に対して、０．１〜１００質量部の範囲内が好ましく、１〜５０質量部がより好ましい。かかる光学活性化合物としては、例えば下記〔化３７〕〜〔化５４〕の化合物を挙げることができる。
【００７４】
【化３７】
2008088291.tif 000038
【００７５】
【化３８】
2008088291.tif 000039
【００７６】
【化３９】
2008088291.tif 000040
【００７７】
【化４０】
2008088291.tif 000041
【００７８】
【化４１】
2008088291.tif 000042
【００７９】
【化４２】
2008088291.tif 000043
【００８０】
【化４３】
2008088291.tif 000044
【００８１】
【化４４】
2008088291.tif 000045
【００８２】
【化４５】
2008088291.tif 000046
【００８３】
【化４６】
2008088291.tif 000047
【００８４】
【化４７】
2008088291.tif 000048
【００８５】
【化４８】
2008088291.tif 000049
【００８６】
【化４９】
2008088291.tif 000050
【００８７】
【化５０】
2008088291.tif 000051
【００８８】
【化５１】
2008088291.tif 000052
【００８９】
【化５２】
2008088291.tif 000053
【００９０】
【化５３】
2008088291.tif 000054
【００９１】
【化５４】
2008088291.tif 000055
【００９２】
また、本発明の重合性組成物は、空気界面側に分布する排除体積効果を有する界面活性剤をさらに含有させることが好ましい。界面活性剤は重合性組成物を支持基板などに塗布することを容易にしたり、液晶相の配向を制御したりする等の効果を得られるものが好ましい。かかる界面活性剤としては、例えば、４級アンモニウム塩、アルキルアミンオキサイド、ポリアミン誘導体、ポリオキシエチレン−ポリオキシプロピレン縮合物、ポリエチレングリコール及びそのエステル、ラウリル硫酸ナトリウム、ラウリル硫酸アンモニウム、ラウリル硫酸アミン類、アルキル置換芳香族スルホン酸塩、アルキルリン酸塩、ペルフルオロアルキルスルホン酸塩、ペルフルオロアルキルカルボン酸塩、ペルフルオロアルキルエチレンオキシド付加物、ペルフルオロアルキルトリメチルアンモニウム塩等が挙げられる。界面活性剤の好ましい使用割合は、界面活性剤の種類、組成物の成分比などに依存するが、本発明の重合性組成物１００質量部に対して０．０１〜５質量部の範囲内であることが好ましく、０．０５〜１質量部の範囲内がより好ましい。
【００９３】
また、本発明の重合性組成物には、必要に応じて添加物をさらに含有してもよい。重合性組成物の特性を調製するための添加物としては、例えば、保存安定剤、酸化防止剤、紫外線吸収剤、赤外線吸収剤、無機物、有機物等の微粒子化物、ポリマー等の機能性化合物を含有させてもよい。
【００９４】
上記保存安定剤は、重合性組成物の保存安定性を向上させる効果を付与することができる。使用できる安定剤としては、例えば、ヒドロキノン、ヒドロキノンモノアルキルエーテル類、第三ブチルカテコール類、ピロガロール類、チオフェノール類、ニトロ化合物類、２−ナフチルアミン類、２−ヒドロキシナフタレン類等が挙げられる。これらを添加する場合は、本発明の重合性組成物１００質量部に対して、１質量部以下であることが好ましく、０．５質量部以下が特に好ましい。
【００９５】
上記酸化防止剤としては、特に制限がなく公知の化合物を使用することができ、例えば、ヒドロキノン、２，６−ジ−ｔ−ブチル−ｐ−クレゾール、２，６−ジ−ｔ−ブチルフェノール、トリフェニルホスファイト、トリアルキルホスファイト等が挙げられる。
【００９６】
上記紫外線吸収剤としては、特に制限がなく公知の化合物を使用することができ、例えば、サリチル酸エステル系化合物、ベンゾフェノール系化合物、ベンゾトリアゾール系化合物、シアノアクリレート系化合物又はニッケル錯塩系化合物等によって紫外線吸収能をもたせたものであってもよい。
【００９７】
上記微粒子化物は光学（屈折率）異方性（Δｎ）を調整したり、重合膜の強度を上げたりするために用いることができる。微粒子化物の材質としては無機物、有機物、金属などが挙げられ、凝集防止のため、微粒子化物は０．００１〜０．１μｍの粒子径が好ましく利用することができ、さらに好ましくは０．００１〜０．０５μｍの粒子径である。粒子径の分布はシャープであるものが好ましい。本発明の重合性組成物１００質量部に対して、微粒子化物は、０．１〜３０質量部の範囲内で好ましく使用することができる。
【００９８】
上記無機物としては、例えば、セラミックス、フッ素金雲母、フッ素四ケイ素雲母、テニオライト、フッ素バーミキュライト、フッ素ヘクトライト、ヘクトライト、サポナイト、スチブンサイト、モンモリロナイト、バイデライト、カオリナイト、フライポンタイト、ＺｎＯ、ＴｉＯ2、ＣｅＯ2、Ａｌ2Ｏ3、Ｆｅ2Ｏ3、ＺｒＯ2、ＭｇＦ2、ＳｉＯ2、ＳｒＣＯ3、Ｂａ（ＯＨ）2、Ｃａ（ＯＨ）2、Ｇａ（ＯＨ）3、Ａｌ（ＯＨ）3、Ｍｇ（ＯＨ）2、Ｚｒ（ＯＨ）4等が挙げられる。尚、炭酸カルシウムの針状結晶などの微粒子は光学異方性を有し、このような微粒子によって重合体の光学異方性を調節できる。上記有機物としては、例えばカーボンナノチューブ、フラーレン、デンドリマー、ポリビニルアルコール、ポリメタクリレート、ポリイミド等が挙げられる。
【００９９】
上記ポリマーは、重合膜の電気特性や配向性を制御することができ、上記溶剤に可溶性の高分子化合物が好ましく使用することができる。かかる高分子化合物としては、例えば、ポリアミド、ポリウレタン、ポリウレア、ポリエポキサイド、ポリエステル、ポリエステルポリオール等が挙げられる。
【０１００】
本発明の重合膜は、上記重合性組成物を溶媒に溶解した後、支持基板に塗布して、重合性組成物中の液晶分子を配向させた状態で脱溶媒し、次いでエネルギー線を照射して重合することにより得ることができる。
【０１０１】
上記支持基板としては、特に限定されないが、好ましい例としてはガラス板、ポリエチレンテレフタレート板、ポリカーボネート板、ポリイミド板、ポリアミド板、ポリメタクリル酸メチル板、ポリスチレン板、ポリ塩化ビニル板、ポリテトラフルオロエチレン板、セルロース板、シリコン板、反射板、方解石板等が挙げられる。このような支持基板上にポリイミド配向膜又はポリビニルアルコール配向膜を施したものが特に好ましく使用することができる。
【０１０２】
上記支持基板に塗布する方法としては、公知の方法を用いることができ、例えばカーテンコーティング法、押し出しコーティング法、ロールコーティング法、スピンコーティング法、ディップコーティング法、バーコーティング法、スプレーコーティング法、スライドコーティング法、印刷コーティング法及び流延成膜法等を用いることができる。尚、上記重合膜の膜厚は用途等に応じて適宜選択されるが、好ましくは０．０５〜１０μｍの範囲から選択される。
【０１０３】
本発明の重合性組成物中の液晶分子を配向させる方法としては、例えば支持基板上に事前に配向処理を施す方法が挙げられる。配向処理を施す好ましい方法としては、各種ポリイミド系配向膜又はポリビニルアルコール系配向膜からなる液晶配向層を支持基板上に設け、ラビング等の処理を行う方法が挙げられる。また、支持基板上の組成物に磁場や電場等を印加する方法等も挙げられる。
【０１０４】
本発明の重合性組成物を重合させる方法は熱又は電磁波を用いる公知の方法を適用できる。電磁波による重合反応としては、ラジカル重合、アニオン重合、カチオン重合、配位重合、リビング重合等があげられる。重合性組成物が液晶相を示す条件下で、重合を行なわせることが容易だからである。また磁場や電場を印加しながら架橋させることも好ましい。支持基板上に形成した液晶（共）重合体は、そのまま使用しても良いが、必要に応じて、支持基板から剥離したり、他の支持基板に転写したりして使用してもよい。
【０１０５】
上記光の好ましい種類は、紫外線、可視光線、赤外線等である。電子線、Ｘ線などの電磁波を用いてもよい。通常は、紫外線または可視光線が好ましい。好ましい波長の範囲は１５０〜５００ｎｍである。さらに好ましい範囲は２５０〜４５０ｎｍであり、最も好ましい範囲は３００〜４００ｎｍである。光源は、低圧水銀ランプ（殺菌ランプ、蛍光ケミカルランプ、ブラックライト）、高圧放電ランプ（高圧水銀ランプ、メタルハライドランプ）、またはショートアーク放電ランプ（超高圧水銀ランプ、キセノンランプ、水銀キセノンランプ）などが挙げられるが、超高圧水銀ランプが好ましく使用することができる。光源からの光はそのまま重合性組成物に照射してもよく、フィルターによって選択した特定の波長（または特定の波長領域）を重合性組成物に照射してもよい。好ましい照射エネルギー密度は、２〜５０００ｍＪ／ｃｍ2であり、さらに好ましい範囲は１０〜３０００ｍＪ／ｃｍ2であり、特に好ましい範囲は１００〜２０００ｍＪ／ｃｍ2である。好ましい照度は０．１〜５０００ｍＷ/ｃｍ2であり、さらに好ましい照度は１〜２０００ｍＷ/ｃｍ2である。重合性組成物が液晶相を有するように、光を照射するときの温度を設定できるが、好ましい照射温度は１００℃以下である。１００℃以上の温度では熱による重合が起こりうるので良好な配向が得られないときがある。
【０１０６】
本発明の重合膜は、光学異方性を有する成形体として利用することができる。この成形体の用途としては、例えば、位相差板（１／２波長板、１／４波長板など）、偏光素子、二色性偏光板、液晶配向膜、反射防止膜、選択反射膜、視野角補償膜等の光学補償に用いることができる。その他にも、液晶レンズ、マイクロレンズ等の光学レンズ、高分子分散型液晶（ＰＤＬＣ）電子ペーパー、デジタルペーパー等の情報記録材料にも利用することができる。
【実施例】
【０１０７】
以下、合成例及び実施例をもって本発明を更に説明する。しかしながら、本発明は以下の合成例及び実施例によって制限を受けるものではない。尚、下記合成例１〜２は、本発明に係る化合物の製造例を示すものであり、下記製造例１は、本発明の重合性組成物の調製例及び、該重合性組成物を用いた本発明の重合膜の製造例を示すものであり、下記実施例１〜３は、本発明の重合膜の製造例及び評価例を示すものである。
【０１０８】
〔合成例１〕（化合物Ｎｏ．１−１の製造）
化合物Ｎｏ．１−１を〔化５５〕に示す反応式に従い、下記の手順で合成した。
【０１０９】
【化５５】
2008088291.tif 000056
【０１１０】
４−［６−（アクリロイルオキシ）−ヘキシルキシ］−２−ナフトエ酸  ５．０ｇ（１４．６ｍｍｏｌ）、β−ナフトール２．２１ｇ（１５．３ｍｍｏｌ）、４−ジメチルアミノピリジン（ＤＭＡＰ）０．０９ｇ（０．７ｍｍｏｌ）をジクロロメタン５０ｇに溶解した。水冷下において、Ｎ，Ｎ’−ジシクロヘキシルカルボジイミド（ＤＣＣ）３．１６ｇ（１５．３ｍｍｏｌ）をジクロロメタン４．７ｇに溶解させたものを滴下して１時間攪拌した。攪拌後、析出物をろ別して溶媒を留去した。残渣をシリカゲルカラムクロマトグラフィー（展開溶媒：トルエン）により精製した後、エタノール／トルエンの混合溶媒で再結晶し、白色結晶（５．４ｇ、収率７８．９％）を得た。得られた白色結晶について分析を行ったところ、該白色結晶は目的物である化合物Ｎｏ．１−１であると確認された。これらの分析結果について下記に示す。
【０１１１】
（１）ＩＲ［ＫＢｒ錠剤法］（ｃｍ-1）
３０５９，２９３９，２８５８，１７２８，１６２８，１５０８，１４６６，１４０８，１３８９，１２８１，１２４６，１１９６，１１５７，１１２６，１０６９，９８８，９６１，８９９，８５６，８０６，７４１，４７５，４５１
（２）ＮＭＲ［ＣＤＣｌ3］（ｐｐｍ）
１．２−２．２（ｍ；８Ｈ），４．２（ｑ；４Ｈ），５．７−６．５（ｍ；３Ｈ），７．２−７．６（ｍ；５Ｈ），７．７−８．０（ｍ；６Ｈ），８．１（ｑ；１Ｈ），８．７（ｄ；１Ｈ）
（３）相転移温度（℃）
示差走査熱量測定機（サーモプラスＴＧ８１２０；（株）リガク製）にて、窒素雰囲気下（１０ｍｌ／ｍｉｎ）、５℃／ｍｉｎの速度で室温（２５℃）から１２０℃まで加熱し、化合物の相転移温度を求めた。尚、液晶相（ネマチック相）の同定は、上記示差走査熱量測定機による分析で転移熱を求め、さらに、化合物を二枚のガラス板間にはさみ、ホットステージ付き偏光顕微鏡による光学組織観察を行うことにより同定した。
【０１１２】
【化５６】
2008088291.tif 000057
【０１１３】
〔合成例２〕（化合物Ｎｏ．１−３の製造）
化合物Ｎｏ．１−３を〔化５７〕に示す反応式に従い、下記の手順で合成した。
【０１１４】
【化５７】
2008088291.tif 000058
【０１１５】
４−［６−（メタクリロイルオキシ）−エチルオキシ］安息香酸  ８．８ｇ（３５ｍｍｏｌ）、β−ナフトール５．１ｇ（３５ｍｍｏｌ）、４−ジメチルアミノピリジン（ＤＭＡＰ）０．４ｇ（３．６ｍｍｏｌ）をクロロホルム４０ｍｌに溶解した。水冷下において、Ｎ，Ｎ’−ジシクロヘキシルカルボジイミド（ＤＣＣ）７．６ｇ（３７ｍｍｏｌ）をクロロホルム１５ｍｌに溶解させたものを滴下して１時間攪拌した。攪拌後、析出物はろ別して溶媒を留去した。残渣をシリカゲルカラムクロマトグラフィー（展開溶媒：クロロホルム）により精製した後、メタノール／酢酸エチルの混合溶媒で再結晶し、白色結晶（１０．５ｇ、収率８１％）を得た。得られた白色結晶について分析を行ったところ、該白色結晶は目的物である化合物Ｎｏ．１−３であると同定された。これらの分析結果について下記に示す。
【０１１６】
（分析結果）
（１）ＩＲ［ＫＢｒ錠剤法］（ｃｍ-1）
３０５９，２９５９，２９２８，１７３２，１７１３，１６３６，１６０５，１５７８，１５１２，１４５０，１４１２，１３５４，１２８１，１２５８，１２１１，１１６９，１０６５，９６１，９４１，８５３，８１４，７４８，６９１，６６０，６２９，４７８
（２）1Ｈ−ＮＭＲ［ＣＤＣｌ3］（ｐｐｍ）
２．０（ｓ；３Ｈ），４．３（ｔ；２Ｈ），４．５（ｔ；２Ｈ），５．６−６．２（ｍ；２Ｈ），７．０−８．３（ｍ；１１Ｈ）
（３）融点（℃）
示差走査熱量測定機（サーモプラスＴＧ８１２０；（株）リガク製）にて、窒素雰囲気下（１０ｍｌ／ｍｉｎ）、５℃／ｍｉｎの速度で室温（２５℃）から１００℃まで加熱して化合物の融点を求めたところ、８７．９℃であった。
【０１１７】
〔製造例１〕（重合膜の作製）
下記の手順（［１］試料の調製、［２］支持基板の製作、［３］支持基板への塗布）に従い本発明の重合性組成物から重合膜を作製した。
【０１１８】
［１］重合性組成物溶液の調製
表１に記載の重合性組成物１．０ｇを溶媒（シクロヘキサノン／２−ブタノン＝１／１（質量比））４．０ｇに添加して溶解した後、ラジカル重合開始剤（Ｎ−１９１９；株式会社ＡＤＥＫＡ製）０．０３ｇを加えて完全に溶解した後に、０．４５μｍフィルターでろ過処理を実施して重合性組成物溶液を調製した。
【０１１９】
［２］支持基板の製作
中性洗剤で洗浄後、純水で洗い流し乾燥したガラス板にポリビニルアルコール５％水溶液をスピンコーターで均一に塗工し、１００℃で３分間乾燥させた。乾燥後、ガラス基板に支持されたポリビニルアルコールの表面をレーヨン布で一定方向に擦り、支持基板を製作した。
【０１２０】
［３］支持基板への塗布
上記［１］で調製した重合性組成物溶液を、上記［２］で製作した支持基板上にスピンコーターで塗工を行った。塗工は膜厚が約１．０μｍになるようにスピンコーターの回転数及び時間を調整して実施した。塗工後、ホットプレートを用いて１００℃で３分間乾燥して室温下で３分間冷却した後に、高圧水銀灯（１２０Ｗ／ｃｍ）で２０秒間照射し、膜を硬化させて重合膜を得た。
【０１２１】
〔実施例１−１〜１−３、比較例１−１〜１−３〕
上記の方法で得られた重合膜について、下記の試験を実施し、これらの結果について下記表１に併せて示す。
（１）リターデーション（Ｒ）
上記製造例１で得た重合膜に対して、偏光顕微鏡を用いてセナルモン法に基づく複屈折測定法に従い、室温２５℃で波長５４６ｎｍにおけるリターデーション（Ｒ）を測定した。
【０１２２】
（２）膜厚（ｄ）
得られた重合膜に対して、触針式表面形状測定器（Ｄｅｋｔａｋ６Ｍ；（株）アルバック製）を用いて室温２５℃で膜厚（ｄ）を測定した。
【０１２３】
（３）光学（屈折率）異方性（△ｎ）
重合膜の光学（屈折率）異方性は、下記式（４）のリターデーション関係式において上記のリターデーション（Ｒ）及び膜厚（ｄ）を代入して算出した。
光学（屈折率）異方性（Δｎ）＝リターデーション（Ｒ）／膜厚（ｄ）・・（４）
【０１２４】
（４）均質性
重合膜の均質性について偏光顕微鏡を用いて評価した。試料を、クロスニコル下で重合膜を設置したステージを回転させることによって、重合膜の配向状態を観察し、膜の均質性について評価した。重合膜の配向が均一に得られていれば○、配向が得られても不均一であれば△、重合膜に結晶等が発生して配向が全く得られていなければ×とした。
【０１２５】
（５）製膜の安定性
上記重合性組成物溶液をスピンコーターで塗工し、ホットプレートを用いて１００℃で３分間乾燥後直ちに２５℃の室温下に放置し、液晶状態の安定性を評価した。安定性の評価は、室温下に放置後３０分間以上液晶状態を保った場合は○、１５分を超えて３０分までに結晶が析出した場合は△、１５分以内に結晶が析出した場合は×とした。
【０１２６】
〔実施例２−１〜２−３，比較例２−１、２−２〕
下記表２に記載の重合性組成物を製造例１と同様にして重合膜を作製し、均質性及び製膜の安定性を評価した。これらの結果について下記表２に併せて示す。
【０１２７】
〔実施例３−１及び３−２、比較例３−１〕
下記表３に記載の重合性組成物１．０ｇを溶媒（メチルエチルケトン）４ｇに添加して溶解した後、ラジカル重合開始剤（Ｎ−１９１９；株式会社ＡＤＥＫＡ製）０．０２２５ｇを加え、完全に溶解させた後に０．１μｍフィルターでろ過処理を実施して溶液を調製し、上記製造例１で製作した支持基板上にスピンコーターで調整した溶液を均一に塗工し、ホットプレートを用いて１００℃で３分間乾燥後、室温下で１分間冷却し、高圧水銀灯（１２０Ｗ／ｃｍ）で２０秒間照射して硬化させることによって重合膜を得た。得られた重合膜について選択反射と膜の均質性の評価を実施した。これらの結果について下記表３に併せて示す。
【０１２８】
【表１】
2008088291.tif 000059
【０１２９】
【表２】
2008088291.tif 000060
【０１３０】
【表３】
2008088291.tif 000061
【０１３１】
上記表１より、重合性組成物として、本発明以外の単官能（メタ）アクリレート化合物（比較化合物１又は２）及び本発明の二官能（メタ）アクリレート化合物を含有するもの（比較例１−１及び１−２）、並びに本発明の単官能（メタ）アクリレート化合物及び本発明以外の二官能（メタ）アクリレート化合物（比較化合物３）を含有するもの（比較例１−３）から作製された重合膜は、均質な膜が得られなかったり、結晶が析出したりして満足できるものが得られないのに対し、本発明の重合性組成物から作製された重合膜は、実施例１−１〜１−３より、配向制御及び製膜の安定性において優れた効果が得られた。
【０１３２】
上記表２より、上記一般式（１）で表される単官能（メタ）アクリレート化合物及び上記一般式（３）で表される二官能（メタ）アクリレート化合物を含有する重合性組成物において、単官能（メタ）アクリレート化合物の比率が５より少ないと製膜の安定性が悪化し（比較例２−１）、上記一般式（３）で表される二官能（メタ）アクリレート化合物の比率が５０より少ないと（比較例２−２）配向状態が悪く、膜の硬化も不安定であったのに対し、本発明の重合性組成物は均一な膜状態を維持し、光学的特性に優れた重合膜を得られることを確認した。
【０１３３】
上記表３より、本発明の重合膜（実施例３−１及び３−２）は、赤色の選択反射が重合膜の全面にわたって、良好な配向が得られていることを確認できたのに対し、本発明の単官能（メタ）アクリレート化合物を含まない重合膜（比較例３−１）は、選択反射が確認されるものの、ムラがあり配向が不均一であることが確認された。以上より、本発明の重合性組成物にさらに光学活性化合物を含有させることによって、コレステリック液晶の重合膜作製用材料として好適に用いることができることが明らかである。また、本発明の重合膜は均一な光学特性を必要とするディスプレイ用光学フィルムに好適に用いることができる。